(57)【要約】【課題】高度なレベルの剛性および耐衝撃性を示す熱可塑性樹脂組成物材料を提供すること。【解決手段】ポリカーボネート樹脂、ポリアリーレン樹脂、ポリエーテルサルフォン樹脂、ポリサルフォン樹脂、ポリフェニレンエーテル樹脂等の熱可塑性樹脂（Ａ）、ポリエステル系エラストマーまたはポリエステル系エラストマーおよびポリエステル樹脂等の熱可塑性エラストマー（Ｂ）並びに炭素繊維（Ｃ）を含有する熱可塑性樹脂組成物。さらに、臭素化合物、塩素化合物、フッ素化合物、燐化合物、赤燐、窒素化合物、珪素化合物、ホウ素化合物、アンチモン化合物等の難燃剤（Ｄ）が添加された熱可塑性樹脂組成物。【選択図】　なし【特許請求の範囲】
【請求項１】
熱可塑性樹脂（Ａ）、熱可塑性エラストマー（Ｂ）および炭素繊維（Ｃ）を含有する熱可塑性樹脂組成物。
【請求項２】
熱可塑性樹脂（Ａ）が、非晶性樹脂である請求項１記載の熱可塑性樹脂組成物。
【請求項３】
熱可塑性樹脂（Ａ）が、ガラス転移温度１４０℃以上を持つ非晶性樹脂である請求項２記載の熱可塑性樹脂組成物。
【請求項４】
熱可塑性樹脂（Ａ）が、ポリカーボネート樹脂、ポリアリーレン樹脂、ポリエーテルサルフォン樹脂、ポリサルフォン樹脂およびポリフェニレンエーテル樹脂から選ばれる少なくとも一種である請求項３記載の熱可塑性樹脂組成物。
【請求項５】
熱可塑性エラストマー（Ｂ）のそのゴム弾性を示す成分が主としてブロック共重合体である請求項１〜４の何れかに記載の熱可塑性樹脂組成物。
【請求項６】
熱可塑性エラストマー（Ｂ）が、ポリエステル系エラストマーまたはポリエステル系エラストマーおよびポリエステル系樹脂である請求項５記載の熱可塑性樹脂組成物。
【請求項７】
熱可塑性樹脂（Ａ）が、ポリカーボネート樹脂であり、熱可塑性エラストマー（Ｂ）が、ポリエステル系エラストマーまたはポリエステル系エラストマーおよびポリエステル樹脂からなる組成物である請求項１〜６の何れかに記載の熱可塑性樹脂組成物。
【請求項８】
難燃剤（Ｄ）が配合されてなる請求項１〜７の何れかに記載の熱可塑性樹脂組成物。
【請求項９】
難燃剤（Ｄ）が、臭素化合物、塩素化合物、フッ素化合物、燐化合物、赤燐、窒素化合物、珪素化合物、ホウ素化合物およびアンチモン化合物から選ばれる少なくとも一種である請求項８記載の熱可塑性樹脂組成物。
【請求項１０】
熱可塑性樹脂（Ａ）２０〜８０質量％および熱可塑性エラストマー（Ｂ）８０〜２０質量％からなる組成物１００質量部に対して、炭素繊維（Ｃ）が５〜１００質量部配合されてなる請求項１〜７の何れかに記載の熱可塑性樹脂組成物。
【請求項１１】
熱可塑性樹脂（Ａ）２０〜８０質量％および熱可塑性エラストマー（Ｂ）８０〜２０質量％からなる組成物１００質量部に対して、炭素繊維（Ｃ）が５〜１００質量部および難燃剤（Ｄ）が１〜５０質量部配合されてなる請求項８ないし請求項９記載の熱可塑性樹脂組成物。
【発明の詳細な説明】
【０００１】
【発明の属する技術分野】
本発明は、剛性、耐衝撃性に優れた樹脂組成物に関する。
【０００２】
【従来の技術】
ＩＴ機器市場が成長し、それに伴い使用される樹脂材料に対する要求も変化してきた。近年では、ＩＴ機器の軽薄短小が顕著になり、特にその筐体は薄肉化の要求が激しい。この過程においてこれに用いられる樹脂材料は剛性と耐衝撃性が求められるようになった。
【０００３】
しかしながら、特開平１−１８５３６０号公報に記載されているように熱可塑性樹脂に繊維状充填剤等を配合し剛性を上げようと試みると衝撃強度が低下する。該公報に報告されている芳香族ポリカーボネート樹脂のような非晶性樹脂ではこの傾向が顕著である。
【０００４】
【発明が解決しようとする課題】
このように高剛性でかつ耐衝撃性が高い材料はいまだ見出されておらず、これを満足する技術の開発が強く望まれていた。
【０００５】
本発明の目的は、高度なレベルの剛性および耐衝撃性を示す熱可塑性樹脂組成物材料を提供することにある。
【０００６】
【課題を解決するための手段】
本発明の要旨は、熱可塑性樹脂（Ａ）、熱可塑性エラストマー（Ｂ）および炭素繊維（Ｃ）からなる熱可塑性樹脂組成物にある。
【０００７】
【発明の実施の形態】
以下、本発明を詳細に説明する。
【０００８】
本発明で用いられる熱可塑性樹脂（Ａ）は特に限定はされないが非晶性樹脂であることが好ましい。有効面積が大きい成形品場合、非晶性樹脂は寸法精度において好ましい。また、非晶性樹脂の場合、ガラス転移温度が１４０℃以上であることが好ましい。１４０℃未満の場合には、得られる熱可塑性樹脂組成物の耐熱温度が低いものとなる。ガラス転移温度は測定方法により若干ことなるが粘弾性測定のｔａｎδのピーク温度が判別しやすいので好ましい。熱可塑性樹脂（Ａ）はポリカーボネート樹脂、ポリアリーレン樹脂、ポリエーテルサルフォン樹脂、ポリサルフォン樹脂およびポリフェニレンエーテル樹脂から選ばれる少なくとも一種以上であることは好ましい。これら樹脂は特に限定されず容易に市場から調達できる。さらに好ましくはポリカーボネート樹脂である。
【０００９】
ポリカーボネート樹脂としては、芳香族ポリカーボネート樹脂が好ましく。その粘度平均分子量は１４０００〜２８０００が好ましい。さらに好ましくは１６０００〜２３０００である。
【００１０】
本発明で用いられる熱可塑性エラストマー（Ｂ）の例としては、ブロック共重合体、グラフト共重合体、ゴム質重合体を硬質樹脂に配合した組成物が挙げられる。また、ブロック共重合体、あるいは、グラフト共重合体でもその硬質セグメントと同種の重合体や類似の重合体との組成物も使用できる。熱可塑性エラストマー（Ｂ）のそのゴム弾性を示す成分が主としてブロック共重合体であることが好ましい。
【００１１】
さらに詳しく例を挙げると、ハードセグメントにポリエステル、ソフトセグメントにポリエーテルやポリエステル等が用いられたポリエステル系エラストマーおよびポリエステル樹脂とエステル系エラストマーの組成物、拘束層にポリプロピレン、ポリエチレン等のポリオレフィン、ゴム弾性体にＥＰＤＭ、ＥＰＭ、ＩＩＲ等のオレフィン系ゴム弾性体を用いたオレフィン系エラストマーおよびＥＰＤＭ、ＥＰＭ、ＩＩＲ等の単体あるいはその変性物、ハードセグメントにポリスチレン、ソフトセグメントにポリブタジエン、ポリイソプレン、ポリエチレンブチレン、ポリエチレンイソプレン、ポリエチレンプロピレン等を用いたＳＢＳ、ＳＥＢＳ、ＳＩＳ、ＳＥＢＳ、ＳＥＰＳ等もスチレン系エラストマーやポリスチレンおよびまたはスチレン含有共重合体とスチレン系エラストマーの組成物、ハードセグメントにナイロン、ソフトセグメントにポリエステル、ポリエーテル等を用いたナイロン系エラストマーおよびナイロン樹脂とナイロン系エラストマーの組成物、ハードセグメントにポリウレタン、ソフトセグメントにポリエステル、ポリエーテル等を用いたウレタン系エラストマーおよびウレタン系樹脂とウレタン系エラストマーの組成物、トランス−１、４−ポリイソプレン系エラストマー、シンジオタクチック−１，２−ポリブタジエン系エラストマー。ＰＶＣ系エラストマー、アイオノマー系エラストマーが挙げられる。好ましくはポリエステル系エラストマー、ポリエステルエラストマーおよびポリエステル系樹脂並びにオレフィン系エラストマーであり、さらに好ましくはポリエステル系エラストマーである。ポリエステル系エラストマーの中ではポリエステル−ポリエーテル共重合体がより好ましい。
【００１２】
熱可塑性樹脂（Ａ）と熱可塑性エラストマー（Ｂ）の組み合わせはポリカーボネート樹脂と、ポリエステル系エラストマーまたはポリエステル系エラストマーおよびポリエステル系樹脂が好ましい。
【００１３】
炭素繊維（Ｃ）はＰＡＮ系、ピッチ系、リグニン系のいずれのものも使用できる。表面処理方法、収束剤等の有無も特に限定されない。好ましくはＰＡＮ系炭素繊維である。
【００１４】
難燃剤（Ｄ）は特に限定されることなくどんなものでも使用できる。一種のみでも使用できるし、複数組み合わせても使用できる。好ましくは臭素化合物、塩素化合物、フッ素化合物、燐化合物、赤燐、窒素化合物、珪素化合物、ホウ素化合物、アンチモン化合物である。
【００１５】
臭素系化合物の例としては臭素化エポキシ、臭素化ポリカーボネート、臭素化ビスフェノールＡ、臭素化ビスフェノールＡ−ビス（２，３−ジブロモプロピルエーテル）や臭素化ビスフェノールＡ−ビス（アリルエーテル）等の臭素化ビスフェノールＡの末端変性品、臭素化ビスフェノールＳ、臭素化フェノールノボラックエポキシ、臭素化（アルキル）フェニルグリシジルエーテル、臭素化ベンゼン、臭素化トルエン、臭素化シクロドデカン、臭素化ジフェニルエーテル、エチレンビス（臭素化フェニル）、エチレンビス（臭素化フタルイミド）、臭素化無水フタル酸、臭素化（アルキル）フェノール、トリス（臭素化フェノキシ）トリアジン、臭素化ポリスチレン、臭素化トリメチルフェニルインダン、臭素化ベンジルアクリレート、ポリ臭素化ベンジルアクリレート、ポリ臭素化フェニレンオキサイド、ビス（臭素化フェノキシエタン）が挙げられる。好ましくは臭素化エポキシ、臭素化ビスフェノールＡ、臭素化ポリカーボネート、ポリ臭素化ベンジルアクリレート、ポリ臭素化フェニレンオキサイドである。
【００１６】
塩素化合物の例としては塩素化パラフィン、塩素化ポリエチレン、ヘット酸等が挙げられる。
【００１７】
フッ素化合物の例としてはポリテトラフルオロエチレン等のフッ素化ポリオレフィンやその共重合体が挙げられる。
【００１８】
燐化合物の例としては燐酸エステルやポリリン酸塩類やフォスファゼンが挙げられる。燐酸エステルの具体例としてはトリメチルホスフェート、トリエチルホスフェート、トリブチルホスフェート、トリオクチルホスフェート、トリブトキシエチルホスフェート、トリフェニルホスフェート、トリクレジルホスフェート、トリキシルフォスフェート、クレジルジフェニルホスフェート、キシルジフェニルフォスフェート、オクチルジフェニルホスフェート、ジイソプロピルフェニルホスフェート、ジフェニル−２−エチルクレシルフォスフェート、トリス（イソプロピルフェニル）フォスフェート、メチルホスホン酸ジフェニル、フェニルホスホン酸ジエチル、レゾルシニルジフェニルフォスフェート等のモノフォスフェートであり、ビスフェノールＡ−ビスフォスフェート、ヒドロキノン−ビスフォスフェート、ジヒドロキシビフェニル−ビスフォスフェート等であるところのフェニレンビス（ジフェニルフォスフェート）、フェニレンビス（ジキシリルフォスフェート）、フェニレンビス（ジトリルフォスフェート）、ビスフェノールＡ−ビス（ジフェニルフォスフェート）、ビスフェノールＡ−ビス（ジキシリルフォスフェート）、ビスフェノールＡ−ビス（ジトリルフォスフェート）、ビフェニレンビス（ジフェニルフォスフェート）、ビフェニレンビス（ジキシリルフォスフェート）、ビフェニレンビス（ジトリルフォスフェート）等のポリフォスフェートである。これらにハロゲンが置換されたものでも良い。好ましくはトリフェニルホスフェート、トリキシルフォスフェート、フェニレンビス（ジフェニルフォスフェート）、フェニレンビス（ジキシリルフォスフェート）である。
【００１９】
フォスファゼンは環状でも直鎖状でも良い。
【００２０】
赤燐は熱硬化性樹脂および／または金属水酸化物で被覆され安定化されたものが好ましい。赤リン難燃剤はそれだけでは発火性があるので予め構成樹脂成分でマスターバッチ化されたものを用いることが好ましい
窒素化合物の例としてはトリアジン類、メラミン類が挙げられる。
【００２１】
珪素化合物はシリコーンが挙げられる。直鎖状、分岐状でも良いし架橋されていても良い。
【００２２】
ホウ素化合物の例としてはホウ酸、酸化ホウ素、ホウ酸塩等が挙げられる。ホウ酸塩としてはホウ酸亜鉛、ホウ酸バリウムホウ酸マグネシュウム等が挙げられる。好ましくはホウ酸亜鉛である。
【００２３】
アンチモン化合物の例としては三酸化アンチモン、アンチモン酸ソーダ等が挙げられる。
【００２４】
熱可塑性樹脂（Ａ）と熱可塑性エラストマー（Ｂ）の合計１００質量％に対し、熱可塑性樹脂（Ａ）の割合は２０〜８０質量％であることが好ましい。２０質量％未満では得られる熱可塑性樹脂組成物の剛性が低くなる傾向に有り、８０質量％を超えると衝撃強度が低下する傾向にある。より好ましくは３０〜６０質量％である。
【００２５】
炭素繊維（Ｃ）は、熱可塑性樹脂（Ａ）および熱可塑性エラストマー（Ｂ）の合計１００質量部に対して５〜１００質量部配合されることが好ましい。５質量部未満では得られる熱可塑性樹脂組成物の剛性が低くなる傾向に有り、１００質量部を超えると流動性に劣る傾向にある。
【００２６】
難燃剤（Ｄ）は熱可塑性樹脂（Ａ）と熱可塑性エラストマー（Ｂ）の合計１００質量部に対し、１〜５０質量部配合されることが好ましい。１質量部未満では得られる熱可塑性樹脂組成物の難燃性が低い傾向にあり。５０質量部を超えると衝撃強度が低くなる傾向にある。
【００２７】
本発明の熱可塑性樹脂組成物は通常の公知の混練機械によって賦形し、成形することにより製造することができる。このような成形機としては押出機、射出成形機、ブロー成形機、カレンダー成形機およびインフレーション成形機等が挙げられる。炭素繊維の供給方法もフィラメント状、チョップ状ともに可能である。
【００２８】
さらに、本発明の熱可塑性樹脂組成物は、必要に応じて染料、顔料、安定剤、タルクやマイカ等の充填材を配合することができる。
【００２９】
本発明の熱可塑性樹脂組成物の用途としては、特に限定されるものではないが、例えばコピー機、ＦＡＸ機、プリンター、デスクトップ型／ノート型／タワー型／サーバー型コンピューター、ＰＤＡ、携帯電話／ＰＨＳ、ＴＶ、ビデオデッキ、オーディオ機器等の各種ＯＡ／情報／家電機器のハウジングおよびシャーシー部品、ＰＨＳ交換機、電話交換機等のハウジング、エアコン／クーラーの室内外機のハウジング、家電機器のハウジング、各種建材部材等の用途が挙げられる。
【００３０】
以下、実施例により本発明を説明する。
【００３１】
【実施例】
［ポリカーボネート（ＰＣ）樹脂］
三菱エンジニアリングプラスチック（株）製
ノバレックス７０２２
粘度平均分子量Ｍｖ＝２２０００
ガラス転移温度　１６５℃
出光石油化学（株）製　タフロンＡ１７００
粘度平均分子量Ｍｖ＝１７０００
ガラス転移温度　１６５℃
［ポリアリレート（ＰＡＲ）樹脂］
ユニチカ（株）製Ｕポリマー　Ｕ−１００
ガラス転移温度　１８９℃
［ポリエーテルサルフォン（ＰＥＳ）樹脂］
住友化学（株）製スミカエクセルＰＥＳ　３６００Ｐ
ガラス転移温度　２３２℃
［ポリエステル系エラストマー］
東洋紡績（株）製ペルプレンＰ−９０Ｂ
ＰＢＴ−ＰＴＭＧブロック共重合体
東洋紡績（株）製ペルプレンＥＮ−１０００
ＰＢＮ−ＰＴＭＧブロック共重合体
［ポリブチレンテレフタレート（ＰＢＴ）樹脂］
テレフタル酸ジメチルおよび１，４−ブタンジオールを用い定法により製造し、極限粘度［η］０．８３（溶媒：フェノール／テトラクロルエタン＝５０／５０質量比、２５℃）のものを使用した。
【００３２】
［ポリエチレンテレフタレート（ＰＥＴ）樹脂］
テレフタル酸ジメチルおよびエチレングリコールを用い定法により製造し、極限粘度［η］０．７８（溶媒：フェノール／テトラクロルエタン＝５０／５０質量比、２５℃）のものを使用した。
【００３３】
［ポリブチレンナフタレート（ＰＢＮ）樹脂］
ナフタレン酸ジメチルおよび１，４−ブタンジオールを用い定法により製造し、極限粘度［η］０．８３（溶媒：フェノール／テトラクロルエタン＝５０／５０質量比、２５℃）のものを使用した。
【００３４】
［ＡＢＳ樹脂］
酸基含有共重合体にて肥大化したポリブタジエン１００質量部にアクリロニトリル（３０質量部）とスチレン（７０質量部）の混合物をグラフト重合させたＡＢＳグラフト共重合体を乳化重合法にて調製しＡＢＳ樹脂を作製した。
【００３５】
［ＡＳ（アクリロニトリル−スチレン共重合体）樹脂］
アクリロニトリル成分２９質量％およびスチレン成分７１質量％よりなり、Ｎ，Ｎ−ジメチルホルムアミド溶液から測定した還元粘度が０．９０ｄｌ／ｇであるアクリロニトリル−スチレン共重合体を懸濁重合法にて調製しＡＳ樹脂を作製した。
【００３６】
［ポリテトラフルオロエチレン（ＰＴＦＥ）］
旭硝子（株）製　フルオンＣＤ−１
［赤リン難燃剤］
燐化学工業（株）製　ノーバエクセル１４０（フェノール系熱硬化性樹脂および金属水酸化物で被覆されている）
［赤リンマスターバッチ］
ノーバエクセル１４０（３０質量％）と上記ＰＢＴ樹脂（７０質量％）を予め窒素雰囲気下で押出機で混合したもの。
【００３７】
［燐酸エステル難燃剤］
トリフェニルフォスフェート
大八化学（株）製　ＴＰＰ
１，３−フェニレンビス（ジ−２，６−キシリルフォスフェート）
旭電化工業（株）製　アデカスタブＦＰ−５００
［ホウ酸亜鉛］
水澤化学工業（株）製　アルカネックスＦＲＦ−３０Ｃ
［炭素繊維］
三菱レイヨン（株）製　パイロフィルＴＲ０６Ｕ
［タルク］
林化成（株）　ＣＨＣ−１６Ｐ
［アイゾット衝撃強度の測定］
ＡＳＴＭ　Ｄ２５８に準拠した方法により３．２ｍｍ厚み／ノッチ付試片を作製し試験を行った。
【００３８】
［荷重たわみ温度の測定］
ＡＳＴＭ　Ｄ６４８に準拠した方法により６．４ｍｍ厚み試片を作製し試験を行った。
【００３９】
［燃焼試験］
ＵＬ９４法に準拠した方法で行った。
【００４０】
［曲げ弾性率の測定］
ＡＳＴＭ　Ｄ７９０に準拠した方法により３．２ｍｍ厚み試片を作製し試験を行った。
【００４１】
［ガラス転移温度の測定］
セイコー電子工業（株）製ＤＭＳ１１０粘弾性スペクトロメータでガラス転移温度を測定した。Ｔａｎδのピーク温度をガラス転移温度とした。
【００４２】
昇温速度　：２℃／ｍｉｎ
測定周波数：１Ｈｚ
変形モード：曲げモード
測定雰囲気：窒素気流中
［実施例１〜１９および比較例１］
炭素繊維（Ｃ）以外の原料をあらかじめ表１に示す配合比にて計量しブレンド後、３０ｍｍφのベント式二軸押出機に供給し、溶融混練してペレットを得た。実施例７はシリンダー温度２９０℃でそれ以外はシリンダー温度２７０℃で賦形した。
【００４３】
なお、赤リン難燃剤はあらかじめマスタバッチ化しておいたものを使用した。炭素繊維（Ｃ）は、押出機途中よりサイドフィードにて供給した。
【００４４】
得られたペレットを、型締め力７５ｔのスクリュウ式射出成形機により成形して、各種試験片を成形し、上記に示す方法で評価した。実施例７はシリンダー温度２９０℃でそれ以外はシリンダー温度２７０℃で成形した。なお、各種試験片成形時金型温度は６０℃とした。
【００４５】
得られた結果を表１および表２に示す。
【００４６】
【表１】
2004010712.tif 000002
【表２】
2004010712.tif 000003
【００４７】
【発明の効果】
実施例に示したように本発明は高い剛性を示しながらかつ高い耐衝撃性を示す。従来の様に熱可塑性樹脂に炭素繊維を配合しても剛性は向上するが耐衝撃性は低下し、比較例に示すようにＡＢＳ樹脂に代表されるようなゴム強化樹脂を配合したとしてもその耐衝撃性は低いものである。
【００４８】
本発明は高い剛性と高い耐衝撃性を併せ持つ熱可塑性樹脂組成物を提供する。